(57)【要約】【課題】  一方の面上に複数の単位機能性素子が形成された大型ガラス基板を切断して、前記単位機能性素子からなる単位ガラス基板を製造する上で、前記単位機能性素子にダメージを与えることなく、切断による切断面の強度劣化を著しく抑制したガラス基板を提供することを目的とする。【解決手段】  大型ガラス基板３０から切断して得られるガラス基板２の切断面に、Ｓｉ−Ｏ結合を有する樹脂を含むガラス強化層１３を形成してなることを特徴とする切断面強化ガラス基板である。【選択図】図１
2015078103.tif 000002
【特許請求の範囲】
【請求項１】
大型ガラス基板から切断して得られるガラス基板の切断面に、Ｓｉ−Ｏ結合を有する樹脂を含むガラス強化層を形成してなることを特徴とする切断面強化ガラス基板。
【請求項２】
前記Ｓｉ−Ｏ結合を有する樹脂が、チオール基、エポキシ基、（メタ）アクリル基、イソシアネート基、アミド基の少なくとも一つから選ばれる末端基を有することを特徴とする請求項１に記載の切断面強化ガラス基板。
【請求項３】
前記大型ガラス基板の一方の面に複数の単位機能性素子が形成され、前記単位機能性素子からなる単位ガラス基板毎に切断してなることを特徴とする請求項１または２に記載の切断面強化ガラス基板。
【請求項４】
前記単位機能性素子がタッチパネルセンサーであることを特徴とする請求項３に記載の切断面強化ガラス基板。
【請求項５】
前記ガラス強化層が着色材を含むことを特徴とする請求項１または２に記載の切断面強化ガラス基板。
【発明の詳細な説明】
【技術分野】
【０００１】
本発明は、大型ガラス基板を切断して得られる単位ガラス基板の切断面の強度向上に関するものである。
【背景技術】
【０００２】
近年、携帯電話機や、携帯情報端末などの電子機器の操作部にはタッチパネルが採用されている。電子機器に用いられるタッチパネルセンサーには、フィルムタイプとガラスタイプがある。フィルムタイプには、軽量・割れにくい、製造コストが安い、柔軟性があるので他の表示装置やカバーガラスと貼り合せる際に気泡を除去し易く貼り合せ易いというメリットがあるものの、フィルムの光透過率がガラスに比べて低いことや、フィルム上に形成された配線パターンの位置精度がガラスに比べて劣るので、配線を覆う額縁部が大きくなり、表示エリアが狭くなるという問題や、表面の平滑性の差により、ガラスタイプより見栄えが悪いという問題がある。高精細で低消費電力が要求されるスマートフォンやタブレットコンピュータ等の携帯端末等の小型品では、ガラスタイプが多く使用されている。（特許文献１参照）
【０００３】
携帯電話などで使用されているタッチパネルセンサーは、一般的に大型ガラス基板上に額縁部、金属配線、Ｘ方向用及びＹ方向用の２層の透明電極、２層の透明電極間の層間絶縁層、表面の保護層が多面付けで形成された後、１ピースごとの個片基板に断裁されている。なおタッチパネルセンサーには、直接前面板に形成する構造も製造されており、そのような構造では周辺部の配線などを隠すための遮光性の高い材料からなる額縁部が形成される。この額縁部には、機器のデザインに応じて様々な色や模様を施すことができる。白や黒色などの色や模様を施した額縁部を形成することが一般的である。しかしながら、これらの方法で額縁部を形成しても断裁時に額縁部の外周部を断裁する場合や、断裁により額縁部のハガレが発生し、バックライトからの光漏れが発生する。そのため、断裁後の個片基板に遮光性を有するインキで遮光層を再度形成している。
【０００４】
また、携帯電話などに使用されている大型ガラス基板は、用途に合わせた組成で原料を溶融して製造される。その後、３００℃以上で１種以上のアルカリ金属を含む溶融塩と接触させてイオン交換処理することでガラス基板を強化している。大型強化ガラスの切断方法として超硬合金からなるホイールカッター、レーザー、水ジェット流などが提案されている。（特許文献２参照）  しかしながら、大型強化ガラス基板をこれらの方法で切断すると、強化ガラス自身の応力によって破損が生じる。また粉砕粉いわゆるカレットも生じる。このカレットにより視認性を損ない、透明導電層に付着して短絡を生じさせてしまう。
【０００５】
これらの対策として弗酸を含む１種以上の混合液で大型強化ガラスをエッチングによって切断することが提案されている。エッチングで断裁することで切断時の破損やカレットが生じることはない。しかし、化学強化されているのはガラスの表裏のみのため、切断後の個片基板の端面が化学強化されていない。そのため切断後の個片基板の端面は、ガラス強度が低いため端面を基点にガラス破損が生じてしまう。（特許文献３、４参照）
【０００６】
このため、従来は、強化処理前の大型ガラス基板を小型のガラス基板に切断した後、強化処理を行ない、焼成後、小型の強化ガラス基板を得るという方法が一般的である。（特許文献５）それ故、額縁部や配線材料などが強化処理液（溶融塩）に対する耐薬品性及び約３００℃以上の耐熱性が必要となり課題となった。
【先行技術文献】
【特許文献】
【０００７】
【特許文献１】特開２００９−６９３２１号公報
【特許文献２】特開２０１１−１６４５０８号公報
【特許文献３】特開２０１２−２３６７６４号公報
【特許文献４】特開２００６−２８２４９２号公報
【特許文献５】特開２０１２−１４８９５７号公報
【発明の概要】
【発明が解決しようとする課題】
【０００８】
本発明には、一方の面上に複数の単位機能性素子が形成された大型ガラス基板を切断して、前記単位機能性素子からなる単位ガラス基板を製造する上で、前記単位機能性素子にダメージを与えることなく、切断による切断面の強度劣化を著しく抑制したガラス基板を提供することを目的とする。
【課題を解決するための手段】
【０００９】
本発明の請求項１に係る発明は、大型ガラス基板から切断して得られるガラス基板の切断面に、Ｓｉ−Ｏ結合を有する樹脂を含むガラス強化層を形成してなることを特徴とする切断面強化ガラス基板である。
【００１０】
また、請求項２に係る発明は、前記Ｓｉ−Ｏ結合を有する樹脂が、チオール基、エポキシ基、（メタ）アクリル基、イソシアネート基、アミド基の少なくとも一つから選ばれる末端基を有することを特徴とする請求項１に記載の切断面強化ガラス基板である。
【００１１】
また、請求項３に係る発明は、前記大型ガラス基板の一方の面に複数の単位機能性素子が形成され、前記単位機能性素子からなる単位ガラス基板毎に切断してなることを特徴とする請求項１または２に記載の切断面強化ガラス基板である。
【００１２】
また、請求項４に係る発明は、前記単位機能性素子がタッチパネルセンサーであることを特徴とする請求項３に記載の切断面強化ガラス基板である。
【００１３】
また、請求項５に係る発明は、前記ガラス強化層が着色材を含むことを特徴とする請求項１または２に記載の切断面強化ガラス基板である。
【発明の効果】
【００１４】
本発明の請求項１に係る発明によれば、大型ガラス基板から切断して得られるガラス基板の切断面に、Ｓｉ−Ｏ結合を有する樹脂を含むガラス強化層を形成することで、大型ガラス基板の切断前に有するガラス基板表裏の強度と同様の強度を切断面にも付与することができる。
【００１５】
また、請求項２に係る発明によれば、前記ガラス強化層がチオール基、エポキシ基、（メタ）アクリル基、イソシアネート基、アミド基の少なくとも一つから選ばれる末端基を有するＳｉ−Ｏ結合を有する樹脂を含むことにより、ガラス端部の強度を向上することができる。
【００１６】
また、請求項３に係る発明によれば、単位機能性素子にダメージを与えることなく単位ガラス基板として製造することができる。
【００１７】
また、請求項４に係る発明によれば、単位機能性素子に用いられる有機層にダメージを与えることなく、タッチパネルセンサー用の単位ガラス基板として製造することができる
。
【００１８】
また、請求項５に係る発明によれば、前記ガラス強化層が着色材を含むことにより、ガラス切断面からの光の透過を抑制することができる。
【００１９】
上記のように本発明によれば、例えば、一方の面上に複数の単位素子が形成された大型ガラス基板を切断して、該単位機能性素子からなる単位ガラス基板を製造する場合、単位ガラス基板はその切断面に施されたガラス強化層により強度が向上し、効率よく、高い品質で製造することができる。
【図面の簡単な説明】
【００２０】
【図１】本発明に係る切断面強化ガラス基板を用いた一実施形態であるタッチパネルセンサー基板の断面概略図。
【図２】従来のガラス基板を用いたタッチパネルセンサー基板の断面概略図。
【発明を実施するための形態】
【００２１】
本発明は、大型ガラス基板から切断して得られるガラス基板の切断面に、Ｓｉ−Ｏ結合を有する樹脂を含むガラス強化層を形成してなることを特徴とする切断面強化ガラス基板である。ついては、タッチパネルセンサー基板を例に、まず、従来のタッチパネルセンサー基板について説明し、次に本発明を説明する。
【００２２】
従来のタッチパネルセンサーは図２（ａ）に示すように、一般に、大型ガラス基板３０に単位機能性素子であるタッチパネルセンサー１が多面付けで形成される。そしてこの大型ガラス基板３０から単位タッチパネルセンサー１が切断されて、図２（ｂ）に示すような単位タッチパネルセンサー基板が作製される。
【００２３】
図２（ｃ）は大型ガラス基板３０から切断された前記単位タッチパネルセンサー基板の断面概略図を示している。タッチパネルセンサー基板は、ガラス基板２の上に加飾層３、ジャンパ配線４、第１の絶縁膜、金属配線６、第１の透明電極７、第２の透明電極８、絶縁保護膜９からなり、表示領域１０と非表示領域１２とに区分される。
【００２４】
以下に、図２に基づき、従来のタッチパネルセンサー基板についてより具体的に説明する。
【００２５】
図２（ｂ）は、単位タッチパネルセンサー基板１の平面図、図２（ｃ）は図２（ｂ）に示した２点破線（３ａ）に沿う断面図である。図２（ｂ）では、図示を簡略化するために、Ｘ方向及びＹ方向のそれぞれに２ラインの電極パターンが模式的に示されているが、実際には、Ｘ方向及びＹ方向にさらに多くの電極が設けられる。
【００２６】
タッチパネルセンサー基板１は、液晶パネルや有機ＥＬパネル等の表示デバイスと組み合わせて用いられる位置入力装置である。タッチパネルセンサー基板１は、Ｘ方向に延びる複数の電極及びＹ方向に延びる複数の電極を有し、指が接触または近接した電極の静電容量変化を検出することによって、指の接触位置の座標を特定する。
【００２７】
具体的には、タッチパネルセンサー基板１は、ガラス基板２と、加飾層３と、２番目以降にパターン形成される層に対する位置合わせマーク３ａと、複数のジャンパ配線４と、第１の絶縁膜５と、金属配線６と、複数の透明電極７及び８と、絶縁保護膜９を備える。
【００２８】
ガラス基板２は、タッチパネルセンサー基板１の最表面となる透明な前面板であり、使用者によってタッチされる部材である。
【００２９】
額縁部を形成する加飾層は、１層以上の層から形成され、機器にデザイン性を付与するとともにタッチパネルセンサーの周縁部に設けられる配線を隠す役割を果たす。好ましくは顔料で形成された加飾層は可視光を吸収し、かつ赤外線を透過する材料を用いてカバーガラスの一方の面の前面板側に形成される。可視光を吸収し、かつ赤外線を透過する材料を用いて形成されているため、赤外線通信窓部で赤外線通信が可能となる。センサーの断線を回避するため、形状は順テーパーが好ましい。順テーパーとは、テーパー部の角度が０°〜９０°の範囲のことを示す。形成方法としては、フォトリソ、スクリーン印刷などから選択できる。
【００３０】
加飾層は、ガラス基板の周縁部に表示領域を区画するよう矩形枠状に形成されている。なお、額縁部の平面形状は、本実施形態のような矩形枠状に限定されず、ハート型、たまご型、丸型など、任意である。また、額縁部の外周縁形状（外形）と内周縁形状（表示領域の形状）とは相似であっても良いし、非相似でも良い。
【００３１】
図２（ｃ）に示すように、従来のタッチパネルセンサー基板は大型ガラス基板３０から切断された断面のままであるために、大型ガラス基板の表裏の強度に比べて切断時のダメージにより強度劣化による品質の低下の問題があった。本発明はこれらの従来の問題を解決するためのものである。
【００３２】
図１は本発明に係る切断面強化ガラス基板を用いタッッチパネルセンサー基板を示している。図１（ａ）は従来と同様に大型ガラス基板３０に単位タッチパネルセンサーが複数形成された平面図である。しかしながら、図１（ｂ）は前記大型ガラス基板３０から単位タッチセンサー基板１を切断して作製されたものであり、図２（ｂ）に示す従来の単位タッチパネルセンサー基板と異なり、ガラス切断面（端面）と表示領域以外の全体にガラス強化層１３を形成したことを特徴とする平面図を示している。図１（ｃ）はその断面図を示している。
【００３３】
本発明に係るタッチパネルセンサー基板は、図１（ｃ）に示すように、ガラス強化層１３が切断面と表示領域以外の全面に形成されているため、ガラス基板２の切断面の強度とガラス基板表裏の強度とが略同等することができ、従来の切断面の強度劣化による品質の低下を防ぐことができる。
【００３４】
一般にガラス基板は、１種類以上のアルカリ金属を含むガラス基板を、少なくとも一方の面に１種類以上のアルカリ金属を含む溶融塩と接触させてイオン交換処理するイオン交換処理工程と、イオン交換処理済みの板状ガラスの少なくとも一方の面上に、タッチパネルセンサーを形成する工程を含み、ガラス基板を任意に方法で個片になるよう断裁する切断工程と個片になったガラス基板の端部を強化する強化工程を少なくとも経ることにより作製することができる。以下に、各工程についてより詳細に説明する。
【００３５】
ガラス基板は、フロート法、スリットダウンドロー法、フュージョンダウンドロー法、リドロー法などの方法により作製される。本実施形態のガラス基板を構成するガラス材料としては、イオン交換処理が可能なアルカリ金属酸化物を含むガラス材料であれば如何様なガラス材料でも利用できる。ガラス基板の作製に用いられる材料として例えば、ＳｉＯ２と、Ａｌ２Ｏ３と、Ｌｉ２ＯおよびＮａ２Ｏから選択される少なくとも１種類のアルカリ金属酸化物を含むアルミノシリケートガラス、もしくは、フロート法等を利用したガラス基板の作製に用いられるソーダライムガラスなど、公知のガラス材料を用いることが好適である。さらにダウンドロー法でガラス基板を作製した場合、表面の粗さがナノメータオーダとなるため、研磨工程を省略できる上、マイクロクラックの発生も少なくできる。
【００３６】
イオン交換処理工程で形成される圧縮応力層は、ガラス基板を構成するガラス材料に元々含まれるアルカリ金属の一部を、よりイオン半径の大きなアルカリ金属を含む溶融塩と接触させて形成された層である。たとえば、ガラス基板を構成するガラス材料に元々含まれるアルカリ金属がＬｉであれば、Ｎａ、Ｋ等に置換され、ガラス基板を構成するガラス材料に元々含まれるアルカリ金属がＮａであれば、Ｋ等に置換される。溶融塩の組成および温度、ならびに、浸漬時間は、板状ガラスのガラス組成や、板状ガラスの表層部分に形成する圧縮応力層の厚み等に応じて適宜選択できる。たとえば、板状ガラスのガラス組成が、上述したアルミノシリケートガラスやソーダライムガラスであれば、溶融塩の組成および温度、ならびに、浸漬時間としては、一般的には、下記に例示する範囲から選択することが好ましい。溶融塩の組成として硝酸カリウム、または、硝酸カリウムと硝酸ナトリウムとの混塩などが好ましく、溶融塩の温度は、３００℃〜５００℃で３分〜６００分浸漬することで強化層が形成される。
【００３７】
次に、本発明に係るガラス強化層について以下に説明する。
【００３８】
ガラス強化層はガラス切断面の強度を向上させるものであり、Ｓｉ−Ｏ結合を有する樹脂を含むガラス強化層形成用組成物からなる。ガラスは−Ｓｉ−Ｏ−結合で構成されているため、ガラス切断面の強度を向上されるには、親和力、結合力に優れたＳｉ−Ｏ結合を有する樹脂、特にチオール基、エポキシ基、（メタ）アクリル基、イソシアネート基、アミド基の少なくとも一つから選ばれる末端基を有するＳｉ−Ｏ結合を有する樹脂を含むことが好ましく、シロキサン結合を有する樹脂でもよく、シルセスキオキサンを有する樹脂でもよい。また、分子量は１０００以上が好ましい。
【００３９】
また、前記ガラス強化層形成用組成物には、他にバインダー樹脂、遮光性を有する着色材、消泡剤等の添加剤、溶剤などが含まれる。
【００４０】
前記バインダー樹脂としては、前記Ｓｉ−Ｏ結合を有する樹脂との相溶性や分散性に問題がなく、且つ塗布適正がある樹脂であれば特に限定するものではないが、なかでもアクリル樹脂が好ましい。
【００４１】
前記遮光性を有する着色材は切断面からの光の透過を抑制する効果と、さらには、タッチパネル前面に形成された表示領域以外の全面にガラス強化層１３を形成することで、本来見えて欲しくない配線パターンを隠蔽する効果を供するものである。従って、遮光性を有する着色材としては、カーボンブラック、チタンブラック、アニリンブラック、アントラキノン系黒色顔料等を用いることができるが、中でも価格や遮光性の点からカーボンブラックが好ましい。また、黒色顔料に限らず、青色顔料や赤色顔料等を混合して用いることもできる。
【００４２】
本発明に係るガラス強化層の形成は、大型ガラス基板からの単位ガラス基板を切断（断裁）、研磨後に行われる。ガラス強化層を形成する方法としては特に限定するものではないが、ガラス切断面の強度向上と、光の透過性を防ぐ効果や配線などの隠蔽を効果的にするために必要な塗布厚が得られる方法であればよい。特に、表示領域以外の全面には、配線などの隠蔽を効果的にするために光学濃度（ＯＤ値）２以上が好ましく、スクリーン印刷法が望ましい。スクリーン印刷法に用いる版としては、スクリーンメッシュ１５０〜５００が好ましい。
【００４３】
なお、大型ガラス基板３０の切断方法としては特に限定するものではないが、エッチング法が好ましい。以下、エッチング法による切断（断裁）について記す。
【００４４】
断裁をエッチングで行なう場合、耐エッチング膜を形成する必要がある。耐エッチング膜形成工程では、タッチパネルセンサーが形成された少なくとも一方の面上、もしくは両面に耐エッチング膜を形成する。この耐エッチング膜は、通常、イオン交換処理済みの板状ガラスの両面に形成されるが、切断工程において、片面のみをエッチング溶液に接触させる場合には、当該片面にのみ耐エッチング膜が形成されていればよい。このような耐エッチング膜としては、少なくとも弗酸水溶液に対して難溶性または不溶性を示すフォトリソを用いて保護膜を形成するか、剥離可能な保護シートを用いることが好ましい。耐エッチング膜としては、パターニング工程において、パターニング処理により部分的に除去可能であり、かつ、切断工程において用いるエッチング溶液に対しては溶解・除去されない性質を有するものであれば、適宜選択できる。この場合、パターニング工程においては、レジスト膜をフォトマスクによって露光処理と現像液による現像処理とによってパターニング処理し、切断工程においてエッチング溶液を利用して切断を行うことができる。
【００４５】
切断（断裁）方法としては、例えば、ブレーク法、レーザーカット法、水ジェット流法を採用することができる。強化ガラスの切断方法として、より好ましくはイオン交換処理済みの板状ガラスのパターニングされた耐エッチング膜が設けられた面を、エッチング溶液に接触させてエッチングすることで、イオン交換処理済みの板状ガラスを小片に切断する。エッチング処理は、通常、板状ガラスをエッチング溶液に浸漬させて行う。エッチング溶液としては、少なくとも弗酸を含むものであれば特に限定されないが、必要に応じて、塩酸等のその他の酸や、界面活性剤等の各種の添加剤が添加されていてもよい。例えば、エッチング液として、弗酸、弗酸を主成分とする酸性溶液、弗酸に硫酸、塩酸、リン酸、硝酸、ケイフッ酸のうちの少なくとも１つの酸を含む混酸の他、苛性ソーダや苛性カリ等のアルカリ類を使用することができる。また、エッチング温度は通常１０℃〜８０℃であり、好ましくは２０℃〜４０℃である。さらに、エッチング時間は、通常３０秒〜３０分であり、好ましくは１分〜１０分である。これらのエッチングの条件は、使用するガラス基板の材質などに応じて、反応物が析出することのないように、適宜選択できるものである。
【００４６】
エッチングのみで断裁されない場合、エッチング後、大型強化ガラス基板にブレークバーを当てて応力を加える。その結果、大型強化ガラス基板は、単品サイズの個片に切断される。耐エッチング膜を除去する前に個片基板の外周端部に研磨を行ない、突部を除去した後、エッチングを行なう。また、エッチングには、エッチング工程と同様、弗酸系エッチング液を用いたウエットエッチングを実施する。これにより個片基板の切断及び研磨時に発生していたマイクロクラックが除去される。エチング後、耐エッチング膜を除去する。
【実施例】
【００４７】
以下に、タッチパネルセンサー基板を実施例として、本発明をより具体的に説明するが、本発明はこれらの例によって限定されるものではない。
【００４８】
大型ガラス基板として、ダウンドロー法により成形された縦４００ｍｍ×横５００ｍｍ×厚さ０．７ｍｍの平板ガラスを用い、ＫＮＯ３溶融塩（温度：４００℃）に４時間浸漬した後、水洗して用いた。なお、上記の平板ガラスの組成は、酸化物基準のモル％表示で、ＳｉＯ２：６５％、Ａｌ２Ｏ３：１０％、ＭｇＯ：１０％、Ｎａ２Ｏ：１４．５％、ＺｒＯ２：０．５％であった。
【００４９】
上記の大型ガラス基板を用いて、以下の工程に従ってタッチパネルセンサー基板を作製した。
【００５０】
＜１．加飾層の形成＞
大型ガラス基板の一方面の上に、波長４００ｎｍ〜波長７５０ｎｍの光の透過率が３０
％以下で、可視光を吸収し赤外線を透過する後述する顔料系レジストを仕上がり２．５μｍとなるようにスピンコートにより塗布した。
【００５１】
次に、減圧乾燥機にて溶剤分を除去したのち、プロキシミティー露光方式（超高圧水銀ランプ）にて露光した。ここで、露光用フォトマスクとしてはソーダガラスにＣｒ（クロム）でパターンを施したものを用いた。次に、アルカリ性現像液にて現像した。そして、２３５°Ｃ×２０分の熱処理を行い、加飾層を形成した。
【００５２】
［アルカリ可溶性樹脂の合成］
反応容器に１−メトキシ−２−プロピルアセテート８００部を入れ、容器に窒素ガスを注入しながら加熱して、下記モノマーおよび熱重合開始剤の混合物を滴下して重合反応を行った。
スチレン                                                      ４０部
メタクリル酸                                                  ６０部
メチルメタクリレート                                          ５５部
ベンジルメタクリレート                                        ４５部
アゾビスイソブチロニトリル                                    １０部
１，４−ジメチルメルカプトベンゼン                              ３部
【００５３】
滴下後十分に加熱した後、アゾビスイソブチロニトリル２部を１−メトキシ−２−プロピルアセテート５０部で溶解させたものを添加し、さらに反応を続けてアクリル樹脂の溶液を得た。
【００５４】
この樹脂溶液に固形分が３０重量％になるように１−メトキシ−２−プロピルアセテートを添加してアクリル樹脂溶液を調製し、アルカリ可溶性樹脂溶液とした。アクリル樹脂の重量平均分子量は、約２００００であった。５μｍフィルターで濾過後、顔料系レジストに用いた。
【００５５】
［顔料系レジスト］
下記組成の混合物を均一に拡販混合した後、直径１ｍｍのガラスビーズを用いて、サンドミルで５時間分散した後、５μｍのフィルターで濾過して顔料分散体を得た。
赤色顔料：Ｃ．Ｉ．ピグメントレッド２５４                      ５０部
（ＢＡＳＦ社製「イルガーフォーレッド  Ｂ−ＣＦ」）       ５０部
青色顔料：Ｃ．Ｉ．ピグメントブルー１５：６
（東洋インキ社製、ＬＩＯＮＯＧＥＮ    ＢＬＵＥ    ７７０６）
分散剤                                                          ３部
（味の素ファインテクノ社製「アジスパーＰＢ８２１」）
下記のアルカリ可溶性樹脂溶液                                １８３部
その後、下記組成の混合物を均一になるように攪拌混合した後、５μｍのフィルターで濾過して第１の顔料系レジストを得た。
【００５６】
上記分散体                                                  ２３３部
アルカリ可溶性樹脂溶液                                      
多官能重合性モノマー                                          ５０部
（東亜合成製「アロニックス    Ｍ−４００」）
光開始剤                                                      ２５部
（チバ  スペシャルティ  ケミカルズ社製「イルガキュアー３６９」）
増感剤４，４’−ビス（ジエチルアミノ）ベンゾフェノン            ５部
（保土ヶ谷化学工業（株）製「ＥＡＢ−Ｆ」）
シクロヘキサノン                                            １８６部
プロピレングリコールモノメチルエーテルアセテート            ３３３部
【００５７】
この顔料系レジストを用いて２．４μｍの厚さに加飾層を形成したときの光学濃度（ＯＤ値）は、２．４であった。
【００５８】
＜２．ジャンパ配線４の形成＞
ＤＣマグネトロンスパッタ方式にて、１７０°Ｃにて加熱しながらスパッタする加熱スパッタによってＩＴＯ膜を形成した。次に、一般的なノボラック系ポジレジストをスピンコートし、プレベーク後、露光したのち、アルカリ性現像液にてポジ現像を行った。ここで、露光はプロキシミティー露光方式（超高圧水銀ランプ）を使用し、露光用フォトマスクとしてはソーダガラスにＣｒでパターンを施したものを用いた。そして、シュウ酸（（ＣＯＯＨ）２）を主成分としたエッチング液を用いてエッチングし、ポジレジストを全面露光したのち、アルカリ性剥離液にてポジレジストを剥離して、ＩＴＯ膜によりジャンパ配線を形成した。
【００５９】
＜３．第１の絶縁膜５および第２の絶縁膜１１の形成＞
アクリル系絶縁材料をスピンコートにより塗布した。次に、プレベークして溶剤分を除去し、プロキシミティー露光方式（超高圧水銀ランプ）にて露光した。ここで、露光用フォトマスクとしてはクオーツガラスにＣｒでパターンを施したものを用いた。次に、アルカリ性現像液にて現像し、熱処理を行った。このようにして、ジャンパ配線４上の第１の絶縁膜５と、額縁部３上の第２の絶縁膜１１とを、同時に形成した。
【００６０】
＜４．金属配線６の形成＞
マグネトロンスパッタ方式にて、真空中でＭｏの層、Ａｌの層、Ｍｏの層を順次形成し、３層積層構造のＭｏ／Ａｌ／Ｍｏ積層体を形成した。次に、一般的なノボラック系ポジレジストをスピンコートし、プレベーク後、露光したのち、アルカリ性現像液にてポジ現像を行った。ここで、露光はプロキシミティー露光方式（超高圧水銀ランプ）を使用し、露光用フォトマスクとしてはソーダガラスにＣｒでパターンを施したものを用いた。そして、燐酸・硝酸・酢酸の３成分系のエッチャント（エッチング液）にてエッチングし、ポジレジストを全面露光したのち、アルカリ性剥離液にてポジレジストを剥離して、第２の絶縁膜１１上に金属配線６を形成した。
【００６１】
＜５．透明電極７および８の形成＞
ＤＣマグネトロンスパッタ方式にて、１７０°Ｃにて加熱しながらスパッタする加熱スパッタによってＩＴＯ膜を形成した。次に、一般的なノボラック系ポジレジストをスピンコートし、プレベーク後、露光したのち、アルカリ性現像液にてポジ現像を行った。ここで、露光はプロキシミティー露光方式（超高圧水銀ランプ）を使用し、露光用フォトマスクとしてはソーダガラスにＣｒでパターンを施したものを用いた。そして、シュウ酸を主成分としたエッチング液を用いてエッチングし、ポジレジストを全面露光したのち、アルカリ性剥離液にてポジレジストを剥離して、ＩＴＯ膜により透明電極７、８を形成した。
【００６２】
＜６．絶縁保護膜９の形成＞
アクリル系オーバーコート材料をスピンコートにより塗布した。次に、プレベークして溶剤分を除去し、プロキシミティー露光方式（超高圧水銀ランプ）にて露光した。ここで、露光用フォトマスクとしてはクオーツガラスにＣｒでパターンを施したものを用いた。次に、アルカリ性現像液にて現像し、熱処理を行い、絶縁保護膜９を形成して、タッチパネルセンサーを作製した。
【００６３】
次に、上記で得た複数の単位タッチパネルサンサーからなる大型ガラス基板を以下のエッチング法で切断（断裁）した。
【００６４】
耐エッチング膜としてフッ素系シートに弱粘着性を付与した耐エッチング膜シートを、単位タッチパネルセンサーが複数形成されている大型ガラス基板の面と対向させて貼り合わせた。
【００６５】
次に、この状態で、６重量％の弗酸、４重量％の硫酸、１２重量％の塩酸を含有するエッチング液に１０分浸漬させ、ガラス基板の耐エチング膜を設けていない部分をエッチングして、溝を形成した。
【００６６】
次に、この大型ガラス基板にブレークバーを当てて応力を加え、単位タッチパネルセンサー基板サイズに切断した。その後、切断して得られた単位タッチパネルセンサー基板の外周端部を研磨し、突部を除去した後、エッチングし、耐エッチング膜を除去した。なお、このときのエッチング液は先のエッチング液と同様のものを用いた。
【００６７】
次に、上記で得られた単位タッチパネルセンサー基板の切断面とタッチパネルセンサー面の表示領域以外に、下記に示すガラス強化層形成用組成物をスクリーン印刷法にて形成して、実施例１〜７及び比較例１を作製した。なお、これらのガラス強化層形成用組成物は３本ロールを用いて調整した。
【００６８】
＜ガラス強化層形成用組成物＞
下記表１に記載のＳｉ−Ｏ結合を有する樹脂、遮光性を有する着色材としてカーボンブラック、バインダー樹脂としてアクリル分散樹脂（日本化薬社製：ＺＣＲ１６４２）、消泡剤（ビックケミー社製：ＢＹＫ−０６６N）、溶剤としてエチルカルビトールアセテートからなるガラス強化層形成用組成物を調整した。下記表２にその組成を記す。
【００６９】
【表１】
2015078103.tif 000003
【表２】
2015078103.tif 000004
【００７０】
＜評価＞
実施例１〜７及び比較例１で作製したタッチパネルセンサー基板に対して、以下の光学濃度、ガラスのエッジ強度試験、落下試験、光漏れ試験を行った。結果を下記表３に示す。
【００７１】
［光学濃度（ＯＤ値）測定］
ガラス基板の一方面の上に、顔料系レジストを、スピンコートにより塗布し、減圧乾燥機にて溶剤分を除去したのち、プロキシミティー露光方式（超高圧水銀ランプ）にて２００ｍＪ全面露光した。次に、Ｎａ２ＣＯ３（炭酸ナトリウム）、ＮａＨＣＯ３（炭酸水素ナトリウム）を混合したアルカリ水溶液にて現像し、２３５°Ｃ×２０分の熱処理を行った。さらにその上に、カーボン系レジストを、スピンコートにより塗布し、減圧乾燥機にて溶剤分を除去したのち、プロキシミティー露光方式（超高圧水銀ランプ）にて２００ｍＪ全面露光した。次に、Ｎａ２ＣＯ３（炭酸ナトリウム）、ＮａＨＣＯ３（炭酸水素ナトリウム）を混合したアルカリ水溶液にて現像し、２３５°Ｃ×２０分の熱処理を行い、光学濃度（ＯＤ値）測定用基板を作製した。得られた基板を、マクベス社製Ｄ―２００ＩＩを用いて遮光性の指標となる光学濃度（ＯＤ値）測定を行った。
【００７２】
［ガラスのエッジ強度試験］
ガラスの端部分の強度を測定するため、「ＪＩＳ  Ｒ  １６０１  ファインセラミックスの曲げ強さ試験方法」に準じた、４点曲げ試験によって強度を測定する。加圧子を降下させる速度は１０ｍｍ／分とした。このような強度測定をガラス基材１０枚について行い、平均値を求めた。
【００７３】
［落下試験］
厚さ１ｃｍのステンレス板の上にガラス面がステンレス側に来るようサンプルを置き、タッチパネルのタッチ面のガラス上に重量２．９７ｇの鉄球を高さ３０ｃｍから落下させ、ガラスの破損状態を観察した。その結果、割れなし：○、ひび割れ：×とした。
【００７４】
［光漏れ試験］
ガラス強化層形成後に得られたタッチパネルセンサーとバックライト、カラーフィルタを配置した液晶パネルと貼りつけて一体化する。得られた電子機器から額縁部の配線が透けないものを○、配線が透けるものを×とした。
【００７５】
【表３】
2015078103.tif 000005
【００７６】
＜比較評価＞
実施例１〜６で得られた本発明品は、いずれも額縁部の遮光層のＯＤ値が３以上となり、タッチパネルセンサーの配線見えはなく十分な遮光性が得られた。またガラス端部の強度も＞８００Ｎ以上あり、落下試験にて十分な耐久性が得られた。
【００７７】
一方、実施例７は、ＯＤ値が３以下のためタッチパネルセンサーの配線が見えた。また、比較例１は、ガラス強度が＜８００Ｎ以下であり、落下試験にて十分な強度不足のためガラス割れが発生した。
【産業上の利用可能性】
【００７８】
本発明は、大型ガラス基板に形成された単位機能性素子を切断しても、取り出した単位ガラス基板の切断面（端部）の強度を低下させないで単位ガラス基板を提供することができる。
【符号の説明】
【００７９】
１：単位タッチパネルセンサー基板
２：ガラス基板（単位ガラス基板）
３：加飾層
４：ジャンパ配線
５：第１の絶縁膜
６：金属配線
７：第１の透明電極
８：第２の透明電極
９：絶縁保護膜
１０：表示領域
１１：加飾層をカバーする絶縁膜
１２：非表示領域
１３：ガラス強化層
３０：大型ガラス基板
【図１】
2015078103.tif 000006
【図２】
2015078103.tif 000007